(57)【要約】【課題】  浸漬塗布により形成されたにも関わらず膜厚均一性が高い厚膜の電荷輸送層を有し、もって均一性の高い画像を出力することができる電子写真感光体を提供する。【解決手段】  電荷輸送層の上端から円筒状支持体の下端までの長さをＬ［ｍｍ］としたとき電荷輸送層の上端から０．５Ｌ［ｍｍ］下の箇所の電荷輸送層の膜厚がｔ０．５Ｌ［μｍ］が２５μｍ以上である電子写真感光体の製造方法において、浸漬塗布の際に電荷輸送層用塗布液の被塗布体を電荷輸送層用塗布液から引き上げるときの被塗布体の平均温度Ｔ［℃］と、電荷輸送層の膜厚ｔ０．５Ｌ［μｍ］との間に、ある特定の関係が成り立つ。【選択図】  図２
2006337921.tif 000002
【特許請求の範囲】
【請求項１】
円筒状支持体ならびに該円筒状支持体上に設けられた電荷発生層および電荷輸送層を有する電子写真感光体であって、該電荷輸送層が、電荷輸送物質、結着樹脂および溶剤を含有する電荷輸送層用塗布液を浸漬塗布し、これを乾燥および／または硬化させることによって形成された層であり、該電荷輸送層の上端から該円筒状支持体の下端までの長さをＬ［ｍｍ］としたとき該電荷輸送層の上端から０．５Ｌ［ｍｍ］下の箇所の該電荷輸送層の膜厚ｔ０．５Ｌ［μｍ］が２５μｍ以上である電子写真感光体において、
該電荷輸送層の上端から２０［ｍｍ］下の箇所の該電荷輸送層の膜厚ｔ２０［μｍ］が該電荷輸送層の上端から０．５Ｌ［ｍｍ］下の箇所の該電荷輸送層の膜厚ｔ０．５Ｌ［μｍ］の９０％以上であることを特徴とする電子写真感光体。
【請求項２】
前記電荷輸送層の上端から０．５Ｌ［ｍｍ］下の箇所の前記電荷輸送層の膜厚ｔ０．５Ｌ［μｍ］が４０μｍ以下である請求項１に記載の電子写真感光体。
【請求項３】
円筒状支持体ならびに該円筒状支持体上に設けられた電荷発生層および電荷輸送層を有する電子写真感光体の製造方法であって、電荷輸送物質、結着樹脂および溶剤を含有する電荷輸送層用塗布液を浸漬塗布し、これを乾燥および／または硬化させることによって該電荷輸送層を形成する電荷輸送層形成工程を有し、該電荷輸送層の上端から該円筒状支持体の下端までの長さをＬ［ｍｍ］としたとき該電荷輸送層の上端から０．５Ｌ［ｍｍ］下の箇所の該電荷輸送層の膜厚ｔ０．５Ｌ［μｍ］が２５μｍ以上である電子写真感光体の製造方法において、
該浸漬塗布の際に該電荷輸送層用塗布液の被塗布体を該電荷輸送層用塗布液から引き上げるときの該被塗布体の平均温度Ｔ［℃］と、該電荷輸送層の上端から０．５Ｌ［ｍｍ］下の箇所の該電荷輸送層の膜厚ｔ０．５Ｌ［μｍ］との間に、下記式（１）で示される関係が成り立つことを特徴とする電子写真感光体の製造方法。
【数１】
2006337921.tif 000018
【請求項４】
前記浸漬塗布を熱媒体としての液体を用いて前記被塗布体を内側から加温しながら行う請求項３に記載の電子写真感光体の製造方法。
【請求項５】
前記浸漬塗布の際に前記被塗布体を前記電荷輸送層用塗布液から引き上げるときの前記被塗布体の温度の最大値と最小値との差が５℃以下である請求項３または４に記載の電子写真感光体の製造方法。
【請求項６】
前記溶剤が、モノクロロベンゼン、トルエン、キシレンおよびジオキサンからなる群より選択される少なくとも１種の溶剤である請求項３〜５のいずれかに記載の電子写真感光体の製造方法。
【請求項７】
前記電荷輸送層の上端から０．５Ｌ［ｍｍ］下の箇所の前記電荷輸送層の膜厚ｔ０．５Ｌ［μｍ］が４０μｍ以下である請求項３〜６のいずれかに記載の電子写真感光体の製造方法。
【請求項８】
請求項１もしくは２に記載の電子写真感光体または請求項３〜７のいずれかに記載の製造方法により製造された電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項９】
請求項１もしくは２に記載の電子写真感光体または請求項３〜７のいずれかに記載の製造方法により製造された電子写真感光体、帯電手段、露光手段、現像手段および転写手段を有することを特徴とする電子写真装置。
【発明の詳細な説明】
【技術分野】
【０００１】
本発明は、電子写真感光体、電子写真感光体の製造方法、ならびに、電子写真感光体を有するプロセスカートリッジおよび電子写真装置に関する。
【背景技術】
【０００２】
近年、有機光導電性物質を用いた電子写真感光体（有機電子写真感光体）の研究開発が盛んに行われている。
【０００３】
電子写真感光体は、基本的には、支持体と該支持体上に設けられた感光層とから構成されている。また、支持体は円筒状のものが用いられることが多く、感光層は電荷発生物質を含有する電荷発生層と電荷輸送物質を含有する電荷輸送層とに分離した積層型（機能分離型）感光層とすることが一般的である。
【０００４】
支持体上の各層は、各層用の塗布液を、浸漬塗布法（浸漬コーティング法）、スプレーコーティング法、スピンナーコーティング法、ローラーコーティング法、マイヤーバーコーティング法、ブレードコーティング法などの塗布方法により塗布し、塗膜（被塗布体に塗布された塗布液）を乾燥および／または硬化させることにより形成することが一般的である。そして、上記塗布方法の中でも、支持体が円筒状である場合、すなわち円筒状の電子写真感光体を作製しようとする場合には、量産性の観点から、一度に複数本の塗布が容易にできる浸漬塗布法が採用されることが多い。
【０００５】
さて、電子写真感光体は、出力画像の高均一性を達成するため、塗布液の塗布後、塗膜を乾燥および／または硬化させることにより形成された層の膜厚が均一であることが求められる。特に、支持体上の各層の中でも電荷輸送層は、比較的厚く設定されることが多いため、電荷輸送層の膜厚が均一であることが特に重要である。比較的厚い電荷輸送層の膜厚が不均一であると、電子写真感光体の帯電特性が不均一になり、出力画像濃度が不均一になる。すなわち、電荷輸送層の膜厚が薄い部分は電子写真感光体表面の暗部電位が低くなり、厚い部分は暗部電位が高くなるため、これが出力画像上濃淡となって現れる。
【０００６】
電荷輸送層を形成する際の塗布液の塗布方法に浸漬塗布法を採用した場合、従来、塗膜上端近傍の膜厚の変化（塗膜上端から下方に向けて膜厚が徐々に厚くなる現象で、「膜厚ダレ」と呼ばれる。通常、電荷輸送層の上端から２０ｍｍ下の箇所付近まで「膜厚ダレ」が生じる。）を抑制するために、様々な工夫がなされてきた。例えば、浸漬塗布速度を制御して、膜厚が薄くなってしまう部分にあらかじめタレる分を余計に付着させる方法や、塗布液中の溶剤として低沸点溶剤を用いることで、塗布液を浸漬塗布した後の乾燥および／または硬化の時間を短縮する方法などが挙げられる。
【０００７】
しかしながら、浸漬塗布速度を制御する方法や低沸点溶剤を用いる方法は、膜厚ダレ抑制効果があるものの、浸漬塗布速度を制御する方法の場合は膜厚のウネリが発生し、低沸点溶剤を用いる方法の場合はブラッシング（表面の白化）が発生するという問題がある。
【０００８】
また、特公平０５−０５５０３４号公報（特許文献１）や特開昭６３−３０５９６４号公報（特許文献２）には、塗布液を被塗布体に塗布した後、塗膜上端近傍を加温することによって塗膜の乾燥および／または硬化の時間を短縮する方法が開示されている。しかしながら、この方法は、ある程度の膜厚ダレ抑制効果はあるものの、膜厚が厚い層を形成する場合は、膜厚ダレ抑制効果が十分であるとはいえない。
【０００９】
また、特開平０７−２４１５０９号公報（特許文献３）には、浸漬塗布の際、被塗布体を塗布液から引き上げるときに、塗膜にガスをフローする方法が開示されている。しかしながら、この方法も、ある程度の膜厚ダレ抑制効果はあるものの、膜厚が厚い層を形成する場合は、膜厚ダレ抑制効果が十分であるとはいえない。また、塗膜にガスをフローするため、塗膜表面に乱れが生じやすくなるという問題もある。
【００１０】
また、特許第３２３２７８６号公報（特許文献４）には、塗布液中の結着樹脂として重量平均分子量２０００００以上のポリカーボネート樹脂を用いる方法が開示されている。しかしながら、この方法は、結着樹脂が溶剤に溶解されにくい、塗布液の粘度が高くなりすぎて扱いにくい、材料コストが高くなる、などの問題があり、また、膜厚が厚い層を形成する場合は、膜厚ダレ抑制効果が十分であるとはいえない。
【００１１】
つまり、比較的厚く設定されることが多い電荷輸送層を形成する際の塗布液の塗布方法に浸漬塗布法を採用した場合、上記従来の技術では、膜厚ダレを十分に抑制し、もって出力画像の高均一性を達成することが困難であった。
【特許文献１】特公平０５−０５５０３４号公報
【特許文献２】特開昭６３−３０５９６４号公報
【特許文献３】特開平０７−２４１５０９号公報
【特許文献４】特許第３２３２７８６号公報
【発明の開示】
【発明が解決しようとする課題】
【００１２】
本発明の目的は、浸漬塗布により形成されたにも関わらず膜厚均一性が高い厚膜の電荷輸送層を有し、もって均一性の高い画像を出力することができる電子写真感光体を提供することにあり、また、該電子写真感光体の製造方法を提供することにある。
【００１３】
また、本発明の目的は、上記電子写真感光体を有するプロセスカートリッジおよび電子写真装置を提供することにある。
【課題を解決するための手段】
【００１４】
本発明は、円筒状支持体ならびに該円筒状支持体上に設けられた電荷発生層および電荷輸送層を有する電子写真感光体であって、該電荷輸送層が、電荷輸送物質、結着樹脂および溶剤を含有する電荷輸送層用塗布液を浸漬塗布し、これを乾燥および／または硬化させることによって形成された層であり、該電荷輸送層の上端から該円筒状支持体の下端までの長さをＬ［ｍｍ］としたとき該電荷輸送層の上端から０．５Ｌ［ｍｍ］下の箇所の該電荷輸送層の膜厚ｔ０．５Ｌ［μｍ］が２５μｍ以上である電子写真感光体において、
該電荷輸送層の上端から２０［ｍｍ］下の箇所の該電荷輸送層の膜厚ｔ２０［μｍ］が該電荷輸送層の上端から０．５Ｌ［ｍｍ］下の箇所の該電荷輸送層の膜厚ｔ０．５Ｌ［μｍ］の９０％以上であることを特徴とする電子写真感光体である。
【００１５】
また、本発明は、円筒状支持体ならびに該円筒状支持体上に設けられた電荷発生層および電荷輸送層を有する電子写真感光体の製造方法であって、電荷輸送物質、結着樹脂および溶剤を含有する電荷輸送層用塗布液を浸漬塗布し、これを乾燥および／または硬化させることによって該電荷輸送層を形成する電荷輸送層形成工程を有し、該電荷輸送層の上端から該円筒状支持体の下端までの長さをＬ［ｍｍ］としたとき該電荷輸送層の上端から０．５Ｌ［ｍｍ］下の箇所の該電荷輸送層の膜厚ｔ０．５Ｌ［μｍ］が２５μｍ以上である電子写真感光体の製造方法において、
該浸漬塗布の際に該電荷輸送層用塗布液の被塗布体を該電荷輸送層用塗布液から引き上げるときの該被塗布体の平均温度Ｔ［℃］と、該電荷輸送層の上端から０．５Ｌ［ｍｍ］下の箇所の該電荷輸送層の膜厚ｔ０．５Ｌ［μｍ］との間に、下記式（１）で示される関係が成り立つことを特徴とする電子写真感光体の製造方法である。
【００１６】
【数１】
2006337921.tif 000003
【００１７】
また、本発明は、上記電子写真感光体または上記製造方法により製造された電子写真感光体を有するプロセスカートリッジおよび電子写真装置である。
【発明の効果】
【００１８】
本発明によれば、浸漬塗布により形成されたにも関わらず膜厚均一性が高い厚膜の電荷輸送層を有し、もって均一性の高い画像を出力することができる電子写真感光体を提供することができ、また、該電子写真感光体の製造方法を提供することができる。
【００１９】
また、本発明によれば、上記電子写真感光体を有するプロセスカートリッジおよび電子写真装置を提供することができる。
【発明を実施するための最良の形態】
【００２０】
本発明の電子写真感光体の電荷輸送層は、電荷輸送物質、結着樹脂および溶剤を含有する電荷輸送層用塗布液を浸漬塗布し、これを乾燥および／または硬化させることによって形成された層である。
【００２１】
浸漬塗布法とは、図１に示すように、被塗布体１０１の被塗布部１０１２を塗布液１０２に浸漬し、その後、引き上げることによって、被塗布体１０１の被塗布部１０１２に塗膜１０３を形成する方法である。この塗膜１０３は、通常、乾燥および／または硬化させることによって層１０３’となる。図１中、１０１１は被塗布体１０１の下端（＝被塗布体１０１が有する円筒状支持体の下端）であり、１０３１は塗膜１０３の上端であり、１０３１’は層１０３’の上端である。
【００２２】
なお、図１では層１０３’の下部は被塗布体１０１の下端（円筒状支持体の下端）１０１１まで及んでいるが、層１０３’（塗膜１０３）の下部を除去して用いる場合は、これを乾燥および／または硬化させる前に除去してもよいし、乾燥および／または硬化させた後に除去してもよい。
【００２３】
本発明の電子写真感光体の電荷輸送層は厚膜の層である。具体的には、図２に示すように、電荷輸送層の上端から円筒状支持体の下端までの長さをＬ［ｍｍ］としたとき電荷輸送層の上端から０．５Ｌ［ｍｍ］下の箇所の電荷輸送層の膜厚ｔ０．５Ｌ［μｍ］が２５μｍ以上である。この膜厚は、断面の顕微鏡観察により測定した値である。
【００２４】
また、本発明の電子写真感光体の電荷輸送層は膜厚が均一な層である。具体的には、図２に示すように、電荷輸送層の上端から２０［ｍｍ］下の箇所の電荷輸送層の膜厚ｔ２０［μｍ］が上記電荷輸送層の膜厚ｔ０．５Ｌ［μｍ］の９０％以上である。
【００２５】
図２中、２０１は円筒状支持体を有する被塗布体（円筒状支持体以外は不図示）であり、２０１１は円筒状支持体（被塗布体）の下端であり、２０３’は電荷輸送層であり、２０３１’は電荷輸送層の上端であり、２０３２’は電荷輸送層の下部であって、電子写真感光体として用いる前に除去する場合もあるが、少なくとも浸漬塗布直後には存在する部分である。
【００２６】
なお、０．５Ｌ［ｍｍ］＞２０［ｍｍ］である、すなわちＬ［ｍｍ］＞４０［ｍｍ］であるが、電荷輸送層の上端から円筒状支持体の下端までの長さＬ［ｍｍ］は、この電子写真感光体が搭載される電子写真装置に使用される転写材（紙など）の最大サイズに応じた長さである必要がある。例えば、Ａ３長手方向長さは４２０ｍｍであり、Ａ３短手方向長さおよびＡ４長手方向長さは２９７ｍｍであり、Ａ４短手方向長さは２１０ｍｍであり、Ｂ４長手方向長さは３６４ｍｍであり、Ｂ４短手方向長さおよびＢ５長手方向長さは２５７ｍｍであり、Ｂ５短手方向長さは１８２ｍｍであるから、例えば、電子写真装置に使用される転写材の最大サイズがＡ３であって、電子写真感光体の回転軸方向とＡ３短手方向、Ａ４長手方向とが平行になるように転写材を転写部に搬送する構成の場合は、Ｌ［ｍｍ］は最低２９７ｍｍ必要であるし、また、電子写真装置に使用される転写材の最大サイズがＡ４であって、電子写真感光体の回転軸方向とＡ４短手方向とが平行になるように転写材を転写部に搬送する構成の場合は、Ｌ［ｍｍ］は最低２１０ｍｍ必要である。さらに、電荷輸送層の下部を除去してから使用すること、また、電荷輸送層の上部および／または下部のある程度の領域は非使用領域とすることもあるから、このような場合は、Ｌ［ｍｍ］には、上記の転写材サイズによる必要最低限の長さだけでなく、少なくとも非使用領域分および／または下部除去分の長さも加味しておかなければならない。
【００２７】
上述のような均一な膜厚の電荷輸送層を形成するためには、浸漬塗布の際に被塗布体を電荷輸送層用塗布液から引き上げるときの被塗布体の平均温度Ｔ［℃］と、上記電荷輸送層の膜厚ｔ０．５Ｌ［μｍ］との間に、下記式（１）で示される関係が成り立つよう、被塗布体の平均温度Ｔ［℃］を制御すればよい。
【００２８】
【数２】
2006337921.tif 000004
【００２９】
被塗布体の平均温度Ｔ［℃］が１４×ｅｘｐ（４．２×１０−２×ｔ０．５Ｌ）未満の場合、膜厚ダレの程度が大きくなる。一方、被塗布体の平均温度Ｔ［℃］が４９×ｅｘｐ（２．４×１０−２×ｔ０．５Ｌ）を超える場合、塗膜表面にユズ肌などの乱れが生じやすくなる。
【００３０】
本発明において、被塗布体の平均温度Ｔ［℃］とは、次のようにして得られた温度を意味する。
【００３１】
すなわち、まず、被塗布体の内側に円筒状支持体の回転軸方向に均等に５箇所に熱電対を貼り付けた。次に、各熱電対で被塗布体の引き上げ開始から引き上げ終了までの被塗布体の温度を０．２秒間隔で連続的に測定し、熱電対それぞれで測定された温度の平均値Ｔ１［℃］、Ｔ２［℃］、Ｔ３［℃］、Ｔ４［℃］およびＴ５［℃］を算出した。Ｔ１、Ｔ２、Ｔ３、Ｔ４およびＴ５の平均値を被塗布体の平均温度Ｔ［℃］とした。
【００３２】
浸漬塗布の際に被塗布体を電荷輸送層用塗布液から引き上げるときの被塗布体の平均温度Ｔ［℃］を制御する方法としては、例えば、赤外線ヒーター、ランプ系ヒーター、ラバーヒーターなどの発熱体を被塗布体に近接または直接接触もしくは間接接触させて被塗布体を加熱することで被塗布体の平均温度Ｔ［℃］を制御する方法や、誘導加熱により被塗布体を非接触加熱することで被塗布体の平均温度Ｔ［℃］を制御する方法なども挙げられるが、安全性、装置構成の簡易性、温度制御性などの観点から、液体（熱媒体）を用いて被塗布体を内側から加温することで被塗布体の平均温度Ｔ［℃］を制御する方法が好ましい。
【００３３】
図３に、液体（熱媒体）を用いて被塗布体を内側から加温する装置の概略構成の一例を示す。
【００３４】
被塗布体３０１の内面に沿った形状とサイズを有する熱媒体容器３０２を被塗布体３０１の内面３０１に接触させ、熱媒体容器３０２内に温度制御された液体（熱媒体）３０３を循環させることによって被塗布体の温度を迅速、均一かつ安全に制御することができる。
【００３５】
熱媒体として用いる液体としては、例えば、水、シリコーンオイルなどが挙げられる。
【００３６】
熱媒体容器の材質としては、熱伝導性、機械的強度、耐久性、被塗布体の内面に接触しやすい柔軟性を有するものが好ましく、例えば、アルミニウム、銅、ニッケルなどの金属や、シリコーン樹脂などの樹脂や、ゴムなどが挙げられる。
【００３７】
また、浸漬塗布の際に被塗布体を電荷輸送層用塗布液から引き上げるときの被塗布体の温度はムラが小さいほど膜厚均一性が高くなるため好ましく、具体的には、被塗布体の温度の最大値と最小値との差が５℃以下であることが好ましく、特には３℃以下であることがより好ましい。
【００３８】
また、浸漬塗布の前の被塗布体の平均温度Ｔ０［℃］と浸漬塗布の際に被塗布体を電荷輸送層用塗布液から引き上げるときの被塗布体の平均温度Ｔ［℃］との差は小さいほうが好ましく、具体的には、Ｔ０［℃］とＴ［℃］との差が５℃以下であることが好ましく、特には３℃以下であることがより好ましい。
【００３９】
また、浸漬塗布の頻度、時間、電荷輸送層用塗布液の熱容量などによっては、電荷輸送層用塗布液の温度が徐々に上昇し、被塗布体の温度に影響を及ぼす場合がある。電荷輸送層用塗布液の温度を平衡に保つために、電荷輸送層用塗布液の温度を制御してもよい。具体的には、２８〜５０℃の範囲で温度制御することが好ましく、特には３０〜４０℃の範囲で温度制御することがより好ましい。
【００４０】
電荷輸送層用塗布液に含有させる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。これら電荷輸送物質は１種のみ用いてもよく、２種以上用いてもよい。
【００４１】
電荷輸送層中の電荷輸送物質の割合は、電荷輸送層全質量に対して２０〜８０質量％であることが好ましく、特には３０〜７０質量％であることがより好ましい。したがって、電荷輸送層用塗布液には、電荷輸送層形成後の電荷輸送物質の割合が上記範囲になるように電荷輸送物質を含有させることが好ましい。
【００４２】
電荷輸送層用塗布液に含有させる結着樹脂としては、例えば、アクリル樹脂、アクリロニトリル樹脂、アリル樹脂、アルキッド樹脂、エポキシ樹脂、シリコーン樹脂、ナイロン、フェノール樹脂、フェノキシ樹脂、ブチラール樹脂、ポリアクリルアミド樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスチレン樹脂、ポリスルホン樹脂、ポリビニルブチラール樹脂、ポリフェニレンオキシド樹脂、ポリブタジエン樹脂、ポリプロピレン樹脂、メタクリル樹脂、ユリア樹脂、塩化ビニル樹脂、酢酸ビニル樹脂などが挙げられる。特には、ポリアリレート樹脂、ポリカーボネート樹脂などが好ましい。これらは単独、混合または共重合体として１種または２種以上用いることができる。
【００４３】
電荷輸送物質と結着樹脂との割合は、５：１〜１：５（質量比）の範囲が好ましい。
【００４４】
電荷輸送層用塗布液に用いる溶剤としては、沸点が１００℃以上の溶剤が好ましく、例えば、モノクロロベンゼン、ジオキサン、トルエン、キシレン、Ｎ−メチルピロリドンなどが挙げられる。これらの中でも、モノクロロベンゼン、トルエン、キシレンが好ましく、特にはモノクロロベンゼンがより好ましい。沸点が１００℃以上の溶剤は、電荷輸送層用塗布液に用いる全溶剤の合計質量に対して、８０質量％以上であることが好ましく、特には９０％以上であることがより好ましく、さらには９５％以上であることがより一層好ましい。沸点が１００℃未満の溶剤としては、ジクロロメタン、テトラヒドロフラン、メチラールなどが挙げられるが、沸点が１００℃未満の溶剤の割合が高すぎると、塗膜表面にユズ肌などの乱れが生じやすくなる。
【００４５】
また、電荷輸送層には、すなわち電荷輸送層用塗布液には、酸化防止剤、紫外線吸収剤、可塑剤などを必要に応じて添加することもできる。
【００４６】
本発明においては、上述のとおり、電荷輸送層の上端から０．５Ｌ［ｍｍ］下の箇所の前記電荷輸送層の膜厚ｔ０．５Ｌ［μｍ］は２５μｍ以上であるが、この膜厚ｔ０．５Ｌ［μｍ］が厚すぎると膜厚ダレ抑制効果が乏しくなるため、膜厚ｔ０．５Ｌ［μｍ］は４０μｍ以下であることが好ましい。
【００４７】
次に、本発明の電子写真感光体の構成について説明する。
【００４８】
本発明の電子写真感光体は、円筒状支持体上に電荷発生層および電荷輸送層を有する、いわゆる積層型感光層を有する電子写真感光体である。積層型感光層には、円筒状支持体側から電荷発生層、電荷輸送層の順に積層した順層型感光層と、円筒状支持体側から電荷輸送層、電荷発生層の順に積層した逆層型感光層があるが、電子写真特性の観点からは順層型感光層が好ましい。
【００４９】
円筒状支持体（以下、単に「支持体」ともいう。）としては、導電性を有していればよく（導電性支持体）、例えば、アルミニウム、アルミニウム合金、銅、亜鉛、ステンレス、バナジウム、モリブデン、クロム、チタン、ニッケル、インジウム、金、白金などの金属製（合金製）の支持体を用いることができる。また、これら金属（合金）を真空蒸着によって被膜形成した層を有する上記金属製支持体やプラスチック（ポリエチレン樹脂、ポリプロピレン樹脂、ポリ塩化ビニル樹脂、ポリエチレンテレフタレート樹脂、アクリル樹脂など）製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。
【００５０】
また、支持体の表面は、レーザー光などの散乱による干渉縞の防止などを目的として、切削処理、粗面化処理、アルマイト処理などを施してもよい。
【００５１】
支持体と電荷発生層もしくは電荷輸送層または後述の中間層との間には、レーザー光などの散乱による干渉縞の防止や、支持体の傷の被覆を目的とした導電層を設けてもよい。
【００５２】
導電層は、カーボンブラック、金属粒子、金属酸化物粒子などの導電性粒子を結着樹脂に分散させて形成することができる。
【００５３】
導電層の膜厚は、１〜４０μｍであることが好ましく、特には２〜２０μｍであることがより好ましい。
【００５４】
また、支持体または導電層と電荷発生層または電荷輸送層との間には、バリア機能や接着機能を有する中間層を設けてもよい。中間層は、感光層の接着性改良、塗工性改良、支持体からの電荷注入性改良、感光層の電気的破壊に対する保護などのために形成される。
【００５５】
中間層は、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、ナイロン、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂、ユリア樹脂などの樹脂や、酸化アルミニウムなどの材料を用いて形成することができる。また、中間層には、金属、合金、それらの酸化物、塩類、界面活性剤などを含有させてもよい。
【００５６】
中間層の膜厚は０．０５〜７μｍであることが好ましく、特には０．１〜２μｍであることがより好ましい。
【００５７】
電荷発生層は、電荷発生物質を結着樹脂および溶剤と共に分散して得られる電荷発生層用塗布液を塗布し、これを加熱および／または放射線の照射などによって乾燥および／または硬化させることによって形成することができる。分散方法としては、ホモジナイザー、超音波分散機、ボールミル、サンドミル、ロールミル、振動ミル、アトライター、液衝突型高速分散機などを用いた方法が挙げられる。
【００５８】
電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これら電荷発生物質は１種のみ用いてもよく、２種以上用いてもよい。
【００５９】
電荷発生層に用いる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、ナイロン、フェノール樹脂、ブチラール樹脂、ベンザール樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂などが挙げられる。特には、ブチラール樹脂などが好ましい。これらは単独、混合または共重合体として１種または２種以上用いることができる。
【００６０】
電荷発生層中の結着樹脂の割合は、電荷発生層全質量に対して９０質量％以下であることが好ましく、特には５０質量％以下であることがより好ましい。
【００６１】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００６２】
電荷発生層の膜厚は０．００１〜６μｍであることが好ましく、特には０．０１〜１μｍであることがより好ましい。
【００６３】
また、電荷発生層には、種々の増感剤、酸化防止剤、紫外線吸収剤、可塑剤などを必要に応じて添加することもできる。
【００６４】
電荷輸送層については、上述のとおりである。
【００６５】
電荷輸送層（順層型感光層の場合）または電荷発生層（逆層型感光層の場合）上には、これを保護することを目的とした保護層を設けてもよい。保護層は、上述した各種結着樹脂を溶剤に溶解して得られる保護層用塗布液を塗布し、これを加熱および／または放射線の照射などによって乾燥および／または硬化させることによって形成することができる。
【００６６】
また、本発明の電子写真感光体の表面層には、潤滑剤を含有させてもよい。潤滑剤としては、例えば、ケイ素原子やフッ素原子を含むポリマー、モノマーおよびオリゴマーなどが挙げられる。具体的には、Ｎ−（ｎ−プロピル）−Ｎ−（β−アクリロキシエル）−パーフルオロオクチスルホン酸アミド、Ｎ−（ｎ−プロピル）−（β−メタクリロキシエル）−パーフルオロオクチルスルホン酸アミド、パーフルオロオクタンスルホン酸、パーフルオロカプリル酸、Ｎ−ｎ−プロピル−ｎ−パーフルオロオクタンスルホン酸アミド−エタノール、３−（２−パーフルオロヘキシル）エオキシ−１，２−ジヒドロキシプロパン、Ｎ−ｎ−プロピル−Ｎ−２，３−ジヒドロキシプロピルパーフルオロオクチルスルホンアミドなどが挙げられる。また、ポリテトラフルオロエチレン、ポリクロロトリフルオロエチレン、ポリフッ化ビニリデン、ポリジクロロジフルオロエチレン、テトラフルオロエチレン−パーフルオロアルキルビニルエーテル共重合体、テトラフルオロエチレン−ヘキサフルオロプロピレン共重合体、テトラフルオロエチレン−エチレン共重合体、テトラフルオロエチレン−ヘキサフルオロプロピレン−パーフルオロアルキルビニルエーテル共重合体などのフッ素原子含有樹脂の粒子なども挙げられる。これらは単独または混合して１種または２種以上用いることができる。また、潤滑剤の数平均分子量は、３０００〜５００００００であることが好ましく、特には１００００〜３００００００であることがより好ましい。潤滑剤が粒子である場合、その平均粒径は０．０１〜１０μｍであることが好ましく、特には０．０５〜２．０μｍであることがより好ましい。
【００６７】
また、本発明の電子写真感光体の表面層には、抵抗調整剤を含有させてもよい。抵抗調整剤としては、例えば、ＳｎＯ２、ＩＴＯ、カーボンブラック、銀粒子などが挙げられる。また、これらに疎水化処理を施したものを用いてもよい。抵抗調整剤を添加した場合の表面層の抵抗は１０９〜１０１４Ω・ｃｍであることが好ましい。
【００６８】
なお、保護層を設ける場合は保護層が電子写真感光体の表面層であり、保護層を設けない場合であって感光層が順層型感光層の場合は電荷輸送層が電子写真感光体の表面層であり、保護層を設けない場合であって逆層型感光層の場合は電荷発生層が電子写真感光体の表面層である。
【００６９】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。ただし、上述のとおり、電荷輸送層は浸漬塗布法が用いられる。
【００７０】
図４に、本発明の電子写真感光体を有するプロセスカートリッジを備えた電子写真装置の概略構成の一例を示す。
【００７１】
図４において、１は円筒状の電子写真感光体であり、軸２を中心に矢印方向に所定の周速度で回転駆動される。
【００７２】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００７３】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００７４】
トナー像の転写を受けた転写材Ｐは、電子写真感光体１の表面から分離されて定着手段８へ導入されて像定着を受けることにより画像形成物（プリント、コピー）として装置外へプリントアウトされる。
【００７５】
トナー像転写後の電子写真感光体１の表面は、クリーニング手段（クリーニングブレードなど）７によって転写残りの現像剤（トナー）の除去を受けて清浄面化され、さらに前露光手段（不図示）からの前露光光（不図示）により除電処理された後、繰り返し画像形成に使用される。なお、図４に示すように、帯電手段３が帯電ローラーなどを用いた接触帯電手段である場合は、前露光は必ずしも必要ではない。
【００７６】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図４では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【実施例】
【００７７】
以下に、具体的な実施例を挙げて本発明をさらに詳細に説明する。ただし、本発明はこれらに限定されるものではない。なお、実施例中の「部」は「質量部」を意味する。また、実施例で用いたポリアリレート樹脂は、すべて、テレフタル酸構造とイソフタル酸構造とのモル比（テレフタル酸構造：イソフタル酸構造）が５０：５０（モル比）のものである。また、実施例において、電荷輸送層の「膜厚」は、上記膜厚ｔ０．５Ｌ［μｍ］のことを意味し、他の層の「膜厚」は、上記膜厚ｔ０．５Ｌ［μｍ］を測定した箇所と同じ位置で測定した膜厚である。
【００７８】
（実施例１）
直径３０ｍｍ、長さ２５４ｍｍのアルミニウムシリンダーを支持体（円筒状支持体）とした。
【００７９】
次に、酸化スズコート処理酸化チタン１０部、酸化チタン１０部、フェノール樹脂１０部、シリコーンオイル０．００１部、メタノール１５部およびメチルセロソルブ１５部をサンドミル装置で３時間分散して、導電層用塗布液を調整した。
【００８０】
この導電層用塗布液を、支持体上に浸漬塗布し、これを３０分間１４０℃で乾燥および硬化させることによって、膜厚が１５μｍの導電層を形成した。
【００８１】
次に、ポリアミド樹脂（商品名：Ｍ−４０００、東レ（株）製）１０部を、メタノール１００部／イソプロパノール９０部の混合溶剤に溶解して、中間層用塗布液を調製した。
【００８２】
この中間層用塗布液を、支持体上に浸漬塗布し、これを１０分間９０℃で乾燥させることによって、膜厚が１μｍの中間層を形成した。
【００８３】
次に、ＣｕＫα特性Ｘ線回折におけるブラッグ角２θ±０．２°の７．３°および２８．１°に強いピークを有するヒドロキシガリウムフタロシアニン結晶（電荷発生物質）９部、ポリビニルブチラール樹脂（商品名エスレックＢＸ−１、積水化学（株）製）３部、および、テトラヒドロフラン１００部を、直径１ｍｍのガラスビーズを用いたサンドミル装置で３時間分散した後、これに酢酸ブチル２００部を加えて希釈して、電荷発生層用塗布液を調製した。
【００８４】
この電荷発生層用塗布液を、中間層上に浸漬塗布し、これを１５分間８０℃で乾燥させることによって、膜厚が０．１５μｍの電荷発生層を形成した。
【００８５】
次に、下記式で示される構造を有するスチリル化合物（電荷輸送物質）１０部
【００８６】
【化１】
2006337921.tif 000005
【００８７】
および、ポリカーボネート樹脂（商品名：ユーピロンＺ−４００、三菱ガス化学（株）製）１０部を、モノクロロベンゼン（沸点１３２℃）１２０部に溶解して、電荷輸送層用塗布液を調製した。調製した電荷輸送層用塗布液の沸点は１３２℃であった。
【００８８】
この電荷輸送層用塗布液を、電荷発生層上に浸漬塗布し、これを６０分間１２０℃で乾燥させることによって、膜厚が３０μｍ（＝ｔ０．５Ｌ［μｍ］）の電荷輸送層を形成した。電荷輸送層の上端から支持体の下端までの長さＬ［ｍｍ］は２５０ｍｍであった。
【００８９】
このようにして、表面層が電荷輸送層である電子写真感光体を作製した。
【００９０】
なお、電荷輸送層用塗布液の浸漬塗布は、図３に示す構成の被塗布体加温装置を用いて被塗布体（支持体上に導電層、中間層および電荷発生層を形成したもの）を加温しながら行った。被塗布体を加温するための液体（熱媒体）としては、８３℃に温度制御したシリコーンオイルを用いた。浸漬塗布の際に被塗布体を電荷輸送層用塗布液から引き上げるときの被塗布体の平均温度Ｔ［℃］は８２．０℃であり（最大値８３．１℃、最小値８１．４℃）、被塗布体を電荷輸送層用塗布液から引き上げるときの速度（以下、「引き上げ速度」という。）は３４０ｍ／ｍｉｎであった。
【００９１】
（比較例１）
実施例１において、電荷輸送層用塗布液を電荷発生層上に浸漬塗布する際に被塗布体の加温を行わず、引き上げ速度を２００ｍ／ｍｉｎに変更した以外は、実施例１と同様にして電子写真感光体を作製し、評価した。なお、浸漬塗布の際に被塗布体を電荷輸送層用塗布液から引き上げるときの被塗布体の平均温度Ｔ［℃］は２３．５℃であった（最大値２４．２℃、最小値２１．１℃）。
【００９２】
（評価１）
実施例１および比較例１で作製した電子写真感光体の電荷輸送層の膜厚を、浸漬塗布の際に上下させた方向に測定した。測定結果を表１に示す。また、この測定結果について、横軸に電荷輸送層の上端からの位置［ｍｍ］、縦軸に電荷輸送層の膜厚［μｍ］をプロットすると図５に示すグラフのようになる。
【００９３】
【表１】
2006337921.tif 000006
【００９４】
比較例１の電子写真感光体は、電荷輸送層の上端から２０ｍｍ下までの領域において膜厚ダレが見られるのに対して、実施例１の電子写真感光体は、膜厚ダレが著しく良化している。
【００９５】
（評価２）
実施例１および比較例１で作製した電子写真感光体の表面性を評価した。また、これら電子写真感光体を、キヤノン（株）製レーザービームプリンターＬＢＰ−ＳＸ（商品名）用のプロセスカートリッジに組み込み、このプロセスカートリッジをＬＢＰ−ＳＸに装着して、ハーフトーン画像の出力を６０００枚行って出力画像の評価および電子写真感光体の耐久性の評価を行った。評価結果を表２に示す。
【００９６】
【表２】
2006337921.tif 000007
【００９７】
実施例１の電子写真感光体は、電荷輸送層の膜厚均一性の高く、帯電特性が安定しているため、出力画像濃度が均一であったが、比較例１の電子写真感光体は、実施例１に比べて電荷輸送層の膜厚均一性の低く、出力画像濃度が不均一であった（濃度勾配があった）。
【００９８】
（実施例２、３、比較例２）
実施例１において、電荷輸送層用塗布液の被塗布体の温度および引き上げ速度を表３に示すようにした（電荷輸送層用塗布液は実施例１と同じ）以外は、実施例１と同様にして電子写真感光体を作製し、評価した。電荷輸送層の膜厚の測定結果を表３に、評価結果を表４に示す。
【００９９】
【表３】
2006337921.tif 000008
【０１００】
【表４】
2006337921.tif 000009
【０１０１】
（実施例４〜２４、比較例３〜８）
実施例１において、電荷輸送層用塗布液の被塗布体の温度を表５、６に示すようにし（電荷輸送層用塗布液は実施例１と同じ）、引き上げ速度を表５、６に示すようにした以外は、実施例１と同様にして電子写真感光体を作製し、評価した。電荷輸送層の膜厚の測定結果を表５、６に、評価結果を表７、８に示す。
【０１０２】
【表５】
2006337921.tif 000010
【０１０３】
【表６】
2006337921.tif 000011
【０１０４】
【表７】
2006337921.tif 000012
【０１０５】
【表８】
2006337921.tif 000013
【０１０６】
（実施例２５）
実施例１と同様にして支持体上に導電層、中間層および電荷発生層を形成した。
【０１０７】
次に、下記式で示される構造を有するスチリル化合物（電荷輸送物質）１０部
【０１０８】
【化２】
2006337921.tif 000014
【０１０９】
および、ポリカーボネート樹脂（商品名：ユーピロンＺ−４００、三菱ガス化学（株）製）１０部を、モノクロロベンゼン（沸点１３２℃）１２０部に溶解して、電荷輸送物質・結着樹脂溶液を得た。
【０１１０】
次に、この電荷輸送物質・結着樹脂溶液に四フッ化エチレン樹脂粒子（商品名：ルブロンＬ−２、ダイキン工業（株）製）３部を加え、高圧分散機（商品名：マイクロフルイダイザーＭ−１１０ＥＨ、米Ｍｉｃｒｏｆｌｕｉｄｉｃｓ社製）で６００ｋｇｆ／ｃｍ２の圧力で３回分散処理を行って、電荷輸送層用塗布液を調製した。
【０１１１】
この電荷輸送層用塗布液を、電荷発生層上に浸漬塗布し、これを６０分間１２０℃で乾燥させることによって、膜厚が３０μｍ（＝ｔ０．５Ｌ［μｍ］）の電荷輸送層を形成した。この浸漬塗布は、被塗布体の温度および引き上げ速度を表９に示したようにした以外は、実施例１と同様にして行った。電荷輸送層の上端から支持体の下端までの長さＬ［ｍｍ］は２５０ｍｍであった。
【０１１２】
このようにして、表面層が電荷輸送層である電子写真感光体を作製した。
【０１１３】
このようにして作製した電子写真感光体を、実施例１と同様にして評価した。電荷輸送層の膜厚の測定結果を表９に、評価結果を表１０に示す。
【０１１４】
（実施例２６）
実施例１と同様にして支持体上に導電層、中間層および電荷発生層を形成した。
【０１１５】
次に、下記式で示される構造を有するスチリル化合物（電荷輸送物質）１０部
【０１１６】
【化３】
2006337921.tif 000015
【０１１７】
および、ビスフェノールＡ型ポリアリレート樹脂（商品名：ＵポリマーＵ−１００、ユニチカ（株）製）９部を、モノクロロベンゼン（沸点１３２℃）９７部／ジクロロメタン（沸点３９．８℃）３部の混合溶剤に溶解して、電荷輸送層用塗布液を調製した。
【０１１８】
この電荷輸送層用塗布液を、電荷発生層上に浸漬塗布し、これを６０分間１２０℃で乾燥させることによって、膜厚が３０μｍ（＝ｔ０．５Ｌ［μｍ］）の電荷輸送層を形成した。この浸漬塗布は、被塗布体の温度および引き上げ速度を表９に示したようにした以外は、実施例１と同様にして行った。電荷輸送層の上端から支持体の下端までの長さＬ［ｍｍ］は２５０ｍｍであった。
【０１１９】
このようにして、表面層が電荷輸送層である電子写真感光体を作製した。
【０１２０】
このようにして作製した電子写真感光体を、実施例１と同様にして評価した。電荷輸送層の膜厚の測定結果を表９に、評価結果を表１０に示す。
【０１２１】
（実施例２７）
実施例１において、電荷輸送層用塗布液の溶剤であるモノクロロベンゼン１００部をトルエン（沸点１１１℃）９６部／テトラヒドロフラン（沸点６５℃）４部の混合溶剤に変更し、電荷輸送層用塗布液の被塗布体の温度を表９に示すようにし（電荷輸送層用塗布液は実施例１と同じ）、引き上げ速度を表９に示すようにした以外は、実施例１と同様にして電子写真感光体を作製し、評価した。電荷輸送層の膜厚の測定結果を表９に、評価結果を表１０に示す。
【０１２２】
（実施例２８）
実施例１において、電荷輸送層用塗布液の溶剤であるモノクロロベンゼン１００部をジオキサン（沸点１０１．４℃）９８部／ジクロロメタン（沸点３９．８℃）２部の混合溶剤に変更し、電荷輸送層用塗布液の被塗布体の温度を表９に示すようにし（電荷輸送層用塗布液は実施例１と同じ）、引き上げ速度を表９に示すようにした以外は、実施例１と同様にして電子写真感光体を作製し、評価した。電荷輸送層の膜厚の測定結果を表９に、評価結果を表１０に示す。
【０１２３】
（実施例２９）
実施例１において、電荷輸送層用塗布液の溶剤であるモノクロロベンゼン１００部をモノクロロベンゼン６５部／キシレン（沸点１３６〜１４４℃）３０部／ジクロロメタン（沸点３９．８℃）５部の混合溶剤に変更し、電荷輸送層用塗布液の被塗布体の温度を表９に示すようにし（電荷輸送層用塗布液は実施例１と同じ）、引き上げ速度を表９に示すようにした以外は、実施例１と同様にして電子写真感光体を作製し、評価した。電荷輸送層の膜厚の測定結果を表９に、評価結果を表１０に示す。
【０１２４】
【表９】
2006337921.tif 000016
【０１２５】
【表１０】
2006337921.tif 000017
【０１２６】
また、実施例および比較例の結果を基づいて、良好な電荷輸送層が得られる被塗布体の温度と電荷輸送層の膜厚との相関を、図６に図示する。
【図面の簡単な説明】
【０１２７】
【図１】浸漬塗布法を説明するための図である。
【図２】電荷輸送層の膜厚を説明するための図である。
【図３】液体（熱媒体）を用いて被塗布体を内側から加温する装置の概略構成の一例を示す図である。
【図４】本発明の電子写真感光体を有するプロセスカートリッジを備えた電子写真装置の概略構成の一例を示す図である。
【図５】実施例１および比較例１で作製した電子写真感光体の電荷輸送層の膜厚の測定結果を示すグラフである。
【図６】良好な電荷輸送層が得られる被塗布体の温度と電荷輸送層の膜厚との相関を示すグラフである。
【符号の説明】
【０１２８】
１０１  被塗布体
１０１２  被塗布部
１０２  塗布液
１０３  塗膜
１０３’  層
１０３１  塗膜の上端
１０３１’  層の上端
２０１  円筒状支持体を有する被塗布体
２０１１  円筒状支持体
２０３’  電荷輸送層
２０３１’  電荷輸送層の上端
２０３２’  電荷輸送層の下部
３０１  被塗布体
３０２  熱媒体容器
３０３  液体
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材
【図１】
2006337921.tif 000019
【図２】
2006337921.tif 000020
【図３】
2006337921.tif 000021
【図４】
2006337921.tif 000022
【図５】
2006337921.tif 000023
【図６】
2006337921.tif 000024